(57)【要約】【課題】  古紙を含有させることで低コスト化を図りながら、剛度と平滑性と寸法安定性を確保できるタコグラフ記録用紙用基材を提供する。【解決手段】  古紙を含有しかつ全層での配合比で機械パルプを３０％以上含む多層抄き紙から成り、かつその表層が着色されている多層抄き着色板紙にてタコグラフ記録用紙用基材を構成した。より好適には、表層を上白古紙とＬＢＫＰの何れか一方又は両者をパルプ原料とすることで平滑性と記録性を確保するとともに、中間層と裏層を機械パルプを含む古紙をパルプ原料とすることで低コスト化を図りながら剛度を確保するようにした。【特許請求の範囲】
【請求項１】
古紙を含有しかつ全層での配合比で機械パルプを３０％以上含む多層抄き紙から成り、かつその表層が着色されている多層抄き着色板紙から成ることを特徴とするタコグラフ記録用紙用基材。
【請求項２】
多層抄き着色板紙は、その表層が上白古紙とＬＢＫＰの何れか一方又は両者をパルプ原料とするとともに着色して抄造して構成され、中間層と裏層が機械パルプを含む古紙をパルプ原料として抄造して構成されていることを特徴とする請求項１記載のタコグラフ記録用紙用基材。
【請求項３】
密度が０．９５ｇ／ｃｍ3 以下で、ＪＩＳ  Ｐ８１２５に基づくテーバーこわさ（横）が０．７０ｍＮ・ｍ以上であることを特徴とする請求項１又は２記載のタコグラフ記録用紙用基材。
【請求項４】
ＪＩＳ  Ｐ８１１９に基づく表面の平滑度が２０〜２００秒、好ましくは３０〜１００秒であることを特徴とする請求項１〜３の何れかに記載のタコグラフ記録用紙用基材。
【請求項５】
湿潤紙力増強剤を含有させたことを特徴とする請求項１〜４の何れかに記載のタコグラフ記録用紙用基材。
【発明の詳細な説明】
【技術分野】
【０００１】
本発明はタコグラフ記録用紙用基材に関するものである。
【背景技術】
【０００２】
タコグラフ記録用紙としては、上質紙などの基材の表面に黒色顔料から成る着色層を印刷形成し、その上に硝化綿ラッカーを塗布して塗膜層を形成するとともに多湿度条件下でこの塗膜層を白色化して着色層を隠蔽化する記録層を形成したものが知られている。
【０００３】
また、硝化綿ラッカーの代わりに、隠蔽性粒子であるカプセルを主体とする記録層を形成し、記録ペンでこのカプセルを破壊してカプセルに含まれている溶剤成分を漏出させ、記録層を透明化して記録線を描くようにしたものも知られている（例えば、特許文献１、特許文献２参照。）。
【０００４】
このようなタコグラフ記録用紙は、回転させるための係合部を有しているため剛度が求められるとともに、記録ペンの引っ掛かりなどが生じると記録飛びが発生するため、平滑性が求められ、また記録層を形成するために塗工適性が求められることになる。そのため、従来のタコグラフ記録用紙においては、基材としてＬＢＫＰやＮＢＫＰなどのバージンパルプを原料パルプとして抄造した米坪１２０〜１５０ｇ／ｍ2 程度の上質紙やフィルムシートが用いられていた。
【特許文献１】特開平９−６８４４３号公報
【特許文献２】特開平１３−１７４２９５号公報
【発明の開示】
【発明が解決しようとする課題】
【０００５】
ところで、タコグラフ記録用紙には上記のように剛度と平滑性並びに高湿環境下での寸法安定性を確保する必要があるため、従来のタコグラフ記録用紙の基材には、米坪の大きい上質紙が広く用いられているが、コスト高になるとともに森林資源の保護や環境負荷の低減と抵触するという問題がある。
【０００６】
本発明は、上記従来の問題点に鑑み、古紙を含有させることで低コスト化を図りながら、剛度と平滑性と寸法安定性を確保できるタコグラフ記録用紙用基材を提供することを課題とする。
【課題を解決するための手段】
【０００７】
本発明のタコグラフ記録用紙用基材は、古紙を含有しかつ全層での配合比で機械パルプを３０％以上含む多層抄き紙から成り、かつその表層が着色されている多層抄き着色板紙から成るものである。なお機械パルプの含有等は、ＪＩＳ  Ｐ８１２０に準拠したものである。
【０００８】
この構成によれば、タコグラフ記録用紙用基材に、上質紙に代えて、古紙を含有しかつ剛度が得られる機械パルプを全層での配合比で３０％以上含む多層抄き紙を用いることで、低コストで紙厚を厚く、剛度を強くすることができ、低コスト化を図りながら必要な剛度のタコグラフ記録用紙用基材を提供することができ、また多層抄き紙の各層の原料を変え、表層は平滑性が得られる原料を用い、中間層や裏層は安価で剛度の高い原料を用いることで、所要の特性のタコグラフ記録用紙用基材を得ることができる。
【０００９】
また、多層抄き着色板紙は、その表層が上白古紙とＬＢＫＰの何れか一方又は両者をパルプ原料とするとともに着色して抄造して構成され、中間層と裏層が機械パルプを含む古紙をパルプ原料として抄造して構成されていると、表層が上白古紙とＬＢＫＰをパルプ原料とすることで所要の平滑性を確保できるとともに、着色の均一性及び安定性が高く、基材表面に高品質の着色層や記録層を形成することができ、かつ中間層と裏層が機械パルプを含む古紙を含有していることで必要な剛度を確保することができる。
【００１０】
また、密度が０．９５ｇ／ｃｍ3 以下で、ＪＩＳ  Ｐ８１２５に基づくテーバーこわさ（横）が０．７０ｍＮ・ｍ以上とするのが好適である。また、ＪＩＳ  Ｐ８１１９に基づく表面の平滑度が２０〜２００秒、好ましくは３０〜１００秒とするのが好適である。
【００１１】
また、全層若しくは表層と裏層又は任意の層に湿潤紙力増強剤を含有させると、高湿環境化での寸法安定性をより確実に保持させることができて好適である。
【発明の効果】
【００１２】
本発明によれば、上質紙に代えて古紙を含有しかつ全層での配合比で機械パルプを３０％以上含む多層抄き紙を用いることで、紙厚を厚くし、剛度を強くすることができ、低コスト化を図りながら必要な剛度のタコグラフ記録用紙用基材を提供することができ、また多層抄き紙の各層の原料を変え、表層は平滑性が得られる原料を用い、中間層や裏層は安価で剛度の高い原料を用いることで、所要の特性のタコグラフ記録用紙用基材を得ることができる。
【発明を実施するための最良の形態】
【００１３】
以下、本発明のタコグラフ記録用紙用基材の一実施形態について、詳細に説明する。
【００１４】
本実施形態のタコグラフ記録用紙用基材は、複数層、例えば５層の湿紙を抄き合わせた多層抄き紙にて構成されている。表層の湿紙は、上質紙（ＬＢＫＰ、ＮＢＫＰを原料として抄造した紙）の白損から成る上白古紙とＬＢＫＰを、それぞれ単独若しくは適宜の配合割合で混合した原料パルプを用い、かつタコグラフ記録用紙の着色層が容易に高品質に形成されるようにグレー色（例えば、明度（ＪＩＳ  Ｚ８７２２に準じて測定したハンターＬａｂ表示系における明度（Ｌ値）による。以下、同じ。）２８〜４５程度）に着色して抄造している。また、中間層及び裏層は、紙器製造時に発生する砂裁古紙、新聞・雑誌などを原料として抄造した白ボールなどの地券古紙から成る原料パルプを主として用い、必要に応じてコート紙の白損から成る中白古紙や、コート紙の印刷・製本工程での砂裁古紙からなるケント古紙やＬＢＫＰを添加して抄造される。また、タコグラフ記録用紙の寸法安定性を向上するため、全層に湿潤紙力増強剤を添加して抄造している。
【００１５】
この多層抄き紙には、全層での配合比で機械パルプを３０％以上、好ましくは５０〜６５％含んでいる。また、湿潤紙力増強剤としては、ホルムアルデヒドの発生がないポリアミドエピクロロヒドリンが好適である。
【００１６】
上記５層の多層抄き紙は、５つの円網ワイヤを有するワイヤパート、プレスパート、ドライヤーパート、カレンダー、及びリールを備えた抄紙機にて各層の湿紙を抄き合わせて製造される。ワイヤパートにおいては、５つの円網が適当な間隔をあけて直列して配設され、これら円網の上端に下面が接するように無端ベルト状の毛布が配設され、毛布が表層用の円網から裏層用の円網に向けて順次走行した後上向きに反転し、後続工程のプレスパートに抄き合わせた湿紙を受け渡して表層用の円網に戻る無端状の回動経路を各円網の周速と等速で同期して回動するように構成されている。各円網には、その上端よりも回転方向上手側位置にそれぞれに原料スラリーを供給して円網の周面上に湿紙を形成するインレットが配設され、かつ各円網の上部にクーチロールが配設されている。
【００１７】
このような抄紙機による抄造時には、多層抄き紙の表層を形成する湿紙が表層用の円網上に形成された後毛布に保持され、中間層の湿紙が第２番目〜第４番目の中間層用の円網上に形成された後表層の湿紙の下面に順次抄き合わされ、次いで裏層の湿紙が第５番目の円網上に形成された後中間層の湿紙の下面に抄き合わされ、その後５層に抄き合わされた湿紙がプレスパートに向けて搬送されて受け渡される。なお、抄紙機としては、このようなものに限定されるものではなく、長網多筒抄紙機などの他の抄紙機を適用することもできる。
【００１８】
以上のような抄紙機によりタコグラフ記録用紙用基材として要請される以下のような物性を有するように多層抄き紙が抄造される。記録性を向上させるために、ＪＩＳ  Ｐ８１１９に基づく表面の平滑度が、２０〜２００秒、好ましくは３０〜１００秒、より好適には４０〜８０秒となるように調整される。また、米坪が１６０〜１７５ｇ／ｍ2 、紙厚さが１５０〜１８０μｍ、密度が０．９５ｇ／ｃｍ3 以下、ＪＩＳ  Ｐ８１２５に基づくテーバーこわさ（横）が０．７０ｍＮ・ｍ以上となるように調整される。
【００１９】
以上の構成によれば、古紙を含有しかつ全層での配合比で機械パルプを３０％以上配合した多層抄き紙を用いることにより、紙厚を厚くし、剛度を強くすることができ、低コスト化を図りながら必要な剛度のタコグラフ記録用紙用基材を提供することができる。また、多層抄き紙の各層の原料を変え、表層は平滑性が得られる原料を用い、中間層や裏層は安価で剛度の高い原料を用いることで、所要の特性のタコグラフ記録用紙用基材を得ることができる。
【００２０】
特に、表層を上白古紙とＬＢＫＰの何れか一方又は両者をパルプ原料とするとともに着色して抄造して構成し、中間層と裏層を機械パルプを含む古紙をパルプ原料として抄造して構成すると、表層が上白古紙とＬＢＫＰから成ることで所要の平滑性を確保できるとともに、着色の均一性及び安定性が高く、基材表面に高品質の着色層や記録層を形成することができ、かつ中間層と裏層が機械パルプを含む古紙を含有していることで必要な剛度を確保することができる。
【００２１】
また、全層若しくは表層と裏層又は任意の層に湿潤紙力増強剤を含有させると、高湿環境化での寸法安定性をより確実に保持させることができて好適である。
【実施例】
【００２２】
次に、本発明のいくつかの実施例と比較例を説明する。
【００２３】
（実施例１）
表層の湿紙は、上質紙の白損から成る上白古紙とＬＢＫＰを１：１の重量比率で配合したものを主成分とし、フリーネス３８０ｍｌに調整し、明度３９となるようにグレー色に着色した原料スラリーを用い、中間層及び裏層の湿紙は、地券古紙を主成分とする原料スラリーを用いた。全原料スラリー中の機械パルプ含有率は６５％であった。そして、全層に湿潤紙力増強剤（「ＷＳ−５４７」、星光ＰＭＣ社製）を７ｋｇ／ｔ添加して多層抄き紙を抄造した。その際に、抄造条件を調整することで、表面の平滑度は５０秒となり、米坪が１６５ｇ／ｍ2 、紙厚が１７７μｍ、密度が０．９３ｇ／ｃｍ3となるように多層抄き紙を抄造した。この多層抄き紙のＪＩＳ  Ｐ８１２５に基づくテーバーこわさは縦１．４４ｍＮ・ｍ、横０．７９ｍＮ・ｍであった。また、２３℃、５０％ＲＨの標準環境下から２３℃、９０％ＲＨの環境下に２時間晒した後の伸び率は、縦０．２５％、横０．９５％であった。
【００２４】
（実施例２）
表層をＬＢＫＰを主成分とし、明度を３３に変更した以外、実施例１と同様に抄造した。ただし、この変更に伴って、平滑度が５３秒に変化した。
【００２５】
（実施例３）
中間層及び裏層を、地券古紙とケント古紙を１：１の重量比率で配合したものを主成分にした以外、実施例１と同様に抄造した。この中間層及び裏層のパルプ原料に変更により、全原料スラリー中の機械パルプ含有率は３５％となった。また、紙厚が１７４μｍ、密度が０．９５ｇ／ｃｍ3、テーバーこわさ（横）が０．７１ｍＮ・ｍ、表面の平滑度が５８秒となった。
【００２６】
（実施例４）
表層を、上白古紙とＬＢＫＰを４：６の重量比率で配合したものを主成分とし、中間層及び裏層を、地券古紙とケント古紙とＬＢＫＰを４：４：２の重量比率で配合したものを主成分にし、明度を３８に変更した以外、実施例１と同様に抄造した。これらのパルプ原料に変更により、全原料スラリー中の機械パルプ含有率は３０％となった。また、紙厚が１７９μｍ、密度が０．９２ｇ／ｃｍ3、テーバーこわさ（横）が０．７０ｍＮ・ｍ、表面の平滑度が４０秒となった。
【００２７】
（実施例５）
各層のパルプ原料は実施例３と同一であるが、抄造条件を変化させ、明度が４５、米坪が１６０ｇ／ｍ2 、紙厚が１７８μｍ、密度が０．９０ｇ／ｃｍ3、テーバーこわさ（横）が０．７４ｍＮ・ｍ、平滑度が２２秒と低くなった多層抄き紙を抄造した。
【００２８】
（実施例６）
実施例５と同様に各層のパルプ原料は実施例３と同一であるが、抄造条件を変化させ、明度が３８、米坪が１６５ｇ／ｍ2 、紙厚が１７９μｍ、密度が０．９２ｇ／ｃｍ3、テーバーこわさ（横）が０．７３ｍＮ・ｍ、平滑度が３０秒と実施例５より若干高くなった多層抄き紙を抄造した。
【００２９】
（実施例７）
実施例５と同様に各層のパルプ原料は実施例３と同一であるが、抄造条件を変化させ、明度が３８、米坪が１６５ｇ／ｍ2 、紙厚が１７７μｍ、密度が０．９３ｇ／ｃｍ3、テーバーこわさ（横）が０．７２ｍＮ・ｍ、平滑度が８０秒の多層抄き紙を抄造した。
【００３０】
（実施例８）
実施例３における中間層と裏層のパルプ原料の地券古紙を中白古紙に変えるが、機械パル含有率は３５％を維持した。また、抄造条件を調整して、明度が２９、米坪が１６８ｇ／ｍ2 、紙厚が１７９μｍ、密度が０．９４ｇ／ｃｍ3、テーバーこわさ（横）が０．７２ｍＮ・ｍ、平滑度が１００秒の多層抄き紙を抄造した。
【００３１】
（実施例９）
実施例８で中間層と裏層のパルプ原料における中白古紙とケント古紙の比率が５：５であったものを、ＬＢＫＰを配合して、中白古紙とケント古紙とＬＢＫＰの比率を５：４：１に変えるが、機械パル含有率は３５％を維持した。また、抄造条件を調整して、明度が２８、米坪が１７１ｇ／ｍ2 、紙厚が１８０μｍ、密度が０．９５ｇ／ｃｍ3、テーバーこわさ（横）が０．７１ｍＮ・ｍ、平滑度が１９５秒と高い多層抄き紙を抄造した。
【００３２】
（比較例１）
表層及び中間層と裏層の全てがＬＢＫＰで、機械パルプを含有しない原料パルプを用い、抄造条件を調整して、明度が３９、米坪が１６５ｇ／ｍ2 、紙厚が１７０μｍ、密度が０．９７ｇ／ｃｍ3、テーバーこわさ（横）が０．６９ｍＮ・ｍ、平滑度が７０秒の多層抄き紙を抄造した。
【００３３】
（比較例２）
表層は実施例１、３〜９と同様に上白古紙とＬＢＫＰの配合比率を１：１とし、中間層と裏層は比較例１と同様にＬＢＫＰとした、機械パルプを含有しない原料パルプを用い、抄造条件を調整して、明度が４８、米坪が１６５ｇ／ｍ2 、紙厚が１５３μｍ、密度が１．０８ｇ／ｃｍ3、テーバーこわさ（横）が０．６５ｍＮ・ｍ、平滑度が３２０秒と非常に高い多層抄き紙を抄造した。
【００３４】
（比較例３）
比較例２に対して、中間層と裏層の原料パルプを、ＬＢＫＰが１００％から地券古紙とケント古紙の配合比率を３：７に変化させ、機械パルプを２５％含有する原料パルプを用いた。そして、抄造条件を調整して、明度が３９、米坪が１６５ｇ／ｍ2 、紙厚が１６５μｍ、密度が１．００ｇ／ｃｍ3、テーバーこわさ（横）が０．６７ｍＮ・ｍ、平滑度が９０秒の多層抄き紙を抄造した。
【００３５】
（比較例４）
実施例１、２に対して表層の上白古紙に変えて中白古紙を用い、ＬＢＫＰと中白古紙の配合比率を１：１とし、機械パルプ含有率を７０％と高くした原料パルプを用い、抄造条件を調整して、明度が３９、米坪が１６５ｇ／ｍ2 、紙厚が１７９μｍ、密度が０．９２ｇ／ｃｍ3、テーバーこわさ（横）が０．８０ｍＮ・ｍ、平滑度が６０秒の多層抄き紙を抄造した。
【００３６】
（比較例５）
表層に中白古紙、中間層と裏層に地券古紙を用いて、機械パルプ含有率を８０％と高くした原料パルプを用い、抄造条件を調整して、明度が２７、米坪が１６０ｇ／ｍ2 、紙厚が１７６μｍ、密度が０．９１ｇ／ｃｍ3、テーバーこわさ（横）が０．８１ｍＮ・ｍ、平滑度が１８秒と低い多層抄き紙を抄造した。
【００３７】
以上の実施例１〜９及び比較例１〜５で得られた多層抄き紙をタコグラフ記録用基材とし、その表層の表面上に、
日本ゼオン株式会社製  ＭＨＧ５０４０（架橋アクリル／スチレン共重合体中空ポリマー粒子）１００重量部（固形分）
住友化学株式会社製  スミカフレックス８８０（酢酸ビニル・エチレン・塩ビエマルジョン）２０重量部（固形分）
からなる組成物を、エアーナイフコーターを用いて５ｇ／ｍ2 の塗布量で塗布し、タコグラフ記録用紙を製造した。
【００３８】
各タコグラフ記録用紙を運行記録計に実装し、以下の基準により記録性について評価した。
【００３９】
記録濃度
◎  記録線が鮮明であった
○  記録線が鮮明でないが、実用上問題ない程度であった
△  記録線に部分的に不鮮明な部分が生じた
×  記録線が不鮮明であった
記録線とび
◎  記録とびが無かった
○  記録とびは無いが、記録線の太さが一定でなかった
×  記録とびが発生した
空回り
◎  空回りがなかった
○  空回りは発生しないが、実用上問題ない程度の僅かな位置ずれを生じた
△  空回りは発生しないが、位置ずれが目立った
×  空回りが発生した
また、以上の記録性の評価とともに、環境負荷について、ＬＢＫＰを使用しない場合は◎、一部に使用する場合は○、全部叉は大部分がＬＢＫＰの場合を×と評価した。
【００４０】
【表１】
2006045697.tif 000002
各実施例１〜９及び比較例１〜５について、原料パルプの配合と多層抄き紙の物性及びタコグラフ記録用紙の記録性評価と環境負荷の評価結果を、表１に示した。
【００４１】
表１から、表層が上白古紙とＬＢＫＰから成り、かつ機械パルプ含有率が３０％以上、テーバーこわさ（横）が０．７０ｍＮ・ｍ以上、平滑度が２０秒以上である実施例１〜９では、記録性評価及び環境負荷で良好な結果が得られことが分かる。また、その中でもテーバーこわさが０．７０〜０．７２と相対的に低い実施例３、４、７〜９では、対空回り特性で若干劣り、平滑度が２０〜３０秒と相対的に低い実施例５、６では対記録とび特性で若干劣り、また明度が４５と高い実施例５と平滑度が１００〜２００の実施例８、９では濃度が若干劣ることになる。
【００４２】
一方、機械パルプを含有せず、全てがＬＢＫＰから成る比較例１では、１６５ｇ／ｍ2 という同様の米坪で、テーバーこわさ（横）が０．６９ｍＮ・ｍで、０．７０ｍＮ・ｍ以下であるので、対空回り特性で劣りかつ環境負荷が大きい。また、機械パルプを含有せず、中間層と裏層がＬＢＫＰから成るとともに平滑度が３２０秒と非常に高くなっている比較例２では、記録濃度、対空回り特性で劣りかつ環境負荷が大きい。また、機械パルプ含有率が２５％と、３０％に満たず、平滑度が９０秒と多少高い目の比較例３では、濃度が若干劣り、対空回り特性が不良である。また、表層に中白古紙を含み、機械パルプ含有率が７０％の比較例４では、対記録とび特性が不良である。また、表層がすべて中白古紙で、機械パルプ含有率が８０％の比較例５では、明度が２７と低いため濃度が若干劣り、対記録とび特性が不良である。